(57)【要約】【課題】形状安定性、湿度による劣化、実用衝撃特性がよく、塗装後の仕上がりが良好で、難燃性を有するプロジェクションＴＶを提供する。【解決手段】ポリフェニレンエーテル、スチレン系樹脂および難燃剤からなる樹脂組成物より得られる大画面薄型ＴＶ筐体。【選択図】選択図なし【特許請求の範囲】
【請求項１】
ポリフェニレンエーテル、スチレン系樹脂及び難燃剤からなる樹脂組成物（Ａ）より得られるプロジェクションＴＶ筐体。
【請求項２】
該難燃材がリン酸エステル化合物であり、樹脂組成物（Ａ）１ｋｇに含有する樹脂成分由来の酸素原子と難燃剤由来の燐原子のモル積が１．１以上である樹脂組成物（Ａ）より得られる請求項１に記載のプロジェクションＴＶ筐体。
【請求項３】
（Ａ）成分９０〜９９．９重量％およびゴム状重合体（Ｂ）０．１〜１０重量％である樹脂組成物（Ａ）より得られる請求項１または２に記載のプロジェクションＴＶ筐体。
【請求項４】
（Ｂ）成分が、共役ジエン部の２０%以上が水素添加され、かつ分子量が３０、０００〜２００、０００である芳香族ビニル共役ジエンブロック共重合体（Ｂ−１）及び／またはエチレンと炭素数４以上の１−アルケンからなるオレフィン系エラストマー（Ｂ−２）であることを特徴とする樹脂組成物（Ａ）より得られる請求項３に記載のプロジェクションＴＶ筐体。
【請求項５】
（Ｂ−１）成分の芳香族ビニルの含有量が、５０〜８０重量％である請求項４に記載のプロジェクションＴＶ筐体。
【請求項６】
（Ｂ−２）成分の密度が、０．８５〜０．９５ｇ／ｃｃである樹脂組成物（Ａ）より得られる請求項４に記載のプロジェクションＴＶ筐体。
【請求項７】
更に、エチレン−プロピレンからなる共重合体０．１〜５重量％を含む樹脂組成物（Ａ）より得られる請求項１〜６のいずれかに記載のプロジェクションＴＶ筐体。
【請求項８】
該筐体の表面に塗装を施したことを特徴とする請求項１〜８のいずれかに記載のプロジェクションＴＶ筐体。
【請求項９】
該画面サイズが４０インチ以上であることを特徴とする請求項１〜８のいずれかに記載のプロジェクションＴＶ筐体。
【発明の詳細な説明】
【技術分野】
【０００１】
本発明は、プロジェクションＴＶ材料に適した、耐衝撃性、表面外観性、耐熱性、難燃性及び寸法安定性に優れた、樹脂組成物及びそれからなるプロジェクションＴＶ筺体に関するものである。
【背景技術】
【０００２】
ＴＶはブラウン管をその構成部に含んでいたが、１９８０年代に、光投影式のプロジェクションＴＶ（以下ＰＪＴＶということもある）が開発された。ＰＪＴＶは、投射管と呼ばれる、３原色光源を投射レンズに通して一度鏡面に反射させ、プリズム式投影板（フレネルレンズ）に画像投影する装置を一つの筐体に収めたものである。投射管、および投射管を制御する電気回路は、大量の熱を発生する。画像の画質及び輝度を上げようとすると、光源の出力を上げる為、発生する熱量は更に増加する傾向にあり、次世代レーザー光投射式ＰＪＴＶでは更に発熱量は増加することが予想される。投影管及び電気回路から発生する熱は、ＰＪ筐体の内部に蓄積し、電子回路の誤作動、及び筐体の熱変形をもたらす。筐体内部の熱を排気する工夫は例えば、強制排気ファンの設置や、筐体構造の工夫に見られる（例えば、特許文献１、２参照。）。
【０００３】
しかしながら、画質が向上すれば、投射管から発生する熱量が大きくなるため、上記開示の技術のみでは解決できないことが予想された。更に、ＰＪＴＶ筐体内部は熱源があるので、難燃材料からなる筐体が望まれるが、近年環境安全性の配慮から、ハロゲンを含まない材料が用いられる様になってきており、金型腐食のない、ＴＶ筐体材料の開示があるが、この技術開示をＴＶ種の具体的な記載、（例えば、ブラウン管ＴＶ、プロジェクションＴＶ、液晶ＴＶ、或いはプラズマＴＶ）及びそれぞれに必要な性能の記載がない（例えば、特許文献３参照。）。
【０００４】
ハロゲンを含まない難燃材料には既に、ＰＣ／ＡＢＳ（ポリカーボネート／ＡＢＳ樹脂組成物）と燐系化合物、あるいは珪素を含む化合物の組成物が提案されており、事務機ハウジングの成形体に有用であるとの開示がある（例えば、特許文献４、５参照。）。上記樹脂組成物はテレビ材料としても、用いられてきているが、ＰＪＴＶ筐体微細孔部のショートショットや表面の外観不良を発生することが多い。これは、ＰＣ／ＡＢＳ樹脂組成物の成形流動性が低いことに由来する。故に、この樹脂組成物で良好な大画面薄型ＴＶを得るには、金型の修正や流動解析手法によるゲート位置の再設計、及び製造現場での成形条件の最適化が必要になる。この様な、射出成形性は、得られる筐体の外観を悪くする。成形流動性が悪いと筐体に残留する配向が大きくなり、大型成形体の配向緩和が起こり、次第に変形を起こす。更にＰＣ／ＡＢＳ樹脂組成物は、線膨張率が比較的大きく、熱による変形により、結像焦点がずれてしまう危惧があった。
【０００５】
【特許文献１】特開２０００−１４７４４９号公報
【特許文献２】特開２００２−１９９３０７号公報
【特許文献３】特開平８−１２８３１号報
【特許文献４】特開平９−１９４７１３号報
【特許文献５】特願２０００−９１７４６号報
【発明の開示】
【発明が解決しようとする課題】
【０００６】
本発明の課題は、耐熱性があり、熱変形による焦点のずれがなく、難燃性があり、表面外観の良い、ＰＪＴＶ筐体を提供することにある。
【課題を解決するための手段】
【０００７】
発明者等は、上記薄型ＴＶ筐体に発生する諸問題を解決し、なおかつ難燃性を保持する筐体を完成するに至った。
本発明の筐体とは、
１．ポリフェニレンエーテル、スチレン系樹脂及び難燃剤からなる樹脂組成物（Ａ）より得られるプロジェクションＴＶ筐体、
２．該難燃材がリン酸エステル化合物であり、樹脂組成物（Ａ）１ｋｇに含有する樹脂成分由来の酸素原子と難燃剤由来の燐原子のモル積が１．１以上である樹脂組成物（Ａ）より得られる上記１に記載のプロジェクションＴＶ筐体、
【０００８】
３．（Ａ）成分９０〜９９．９重量％およびゴム状重合体（Ｂ）０．１〜１０重量％である樹脂組成物（Ａ）より得られる上記１または２に記載のプロジェクションＴＶ筐体、
４．（Ｂ）成分が、共役ジエン部の２０％以上が水素添加され、かつ分子量が３０、０００〜２００、０００である芳香族ビニル共役ジエンブロック共重合体（Ｂ−１）及び／またはエチレンと炭素数４以上の１−アルケンからなるオレフィン系エラストマー（Ｂ−２）であることを特徴とする樹脂組成物（Ａ）より得られる上記３に記載のプロジェクションＴＶ筐体、
５．（Ｂ−１）成分の芳香族ビニルの含有量が、５０〜８０重量％である上記４に記載のプロジェクションＴＶ筐体、
【０００９】
６．（Ｂ−２）成分の密度が、０．８５〜０．９５ｇ／ｃｃである樹脂組成物（Ａ）より得られる上記４に記載のプロジェクションＴＶ筐体、
７．更に、エチレン−プロピレンからなる共重合体０．１〜５重量％を含む樹脂組成物（Ａ）より得られる上記１〜６のいずれかに記載のプロジェクションＴＶ筐体、
８．該筐体の表面に塗装を施したことを特徴とする上記１〜７のいずれかに記載のプロジェクションＴＶ筐体、
９．該画面サイズが４０インチ以上であることを特徴とする上記１〜８のいずれかに記載のプロジェクションＴＶ筐体、
である。
【発明の効果】
【００１０】
本発明のプロジェクションＴＶ筐体は耐熱性、形状の安定、耐劣化性、衝撃性、塗装性および難燃性に優れる。
【発明を実施するための最良の形態】
【００１１】
以下に本発明の詳細を説明する。
ＰＪＴＶ筐体は、下部の投影部と上部の画像投影部からなる。この上部及び下部は仕切り版で仕切られているものでも、仕切られていないものでも良い。投影管及び電気回路から発生する熱による加熱変形を低く抑え、難燃性を付与でき、なおかつ上記の不具合を解決できる筐体素材の組み合わせはポリフェニレンエーテル（以下、ＰＰＥと略することもある）、スチレン系樹脂及び難燃剤の組み合わせである。
本発明において、（ａ）成分として用いるＰＰＥは、下記一般式（１−ａ）および（１−ｂ）（式中、Ｒ１，Ｒ２，Ｒ３，Ｒ４，Ｒ５，Ｒ６は炭素１〜４のアルキル基、アリール基、ハロゲン、水素等の一価の残基であり、Ｒ５，Ｒ６は同時に水素ではない。）で表される繰り返し単位を有する単独重合体および／または共重合体である。
【００１２】
【化１】
2005255943.tif 000002
【００１３】
【化２】
2005255943.tif 000003
【００１４】
ＰＰＥの単独重合体の代表例としては、ポリ（２，６−ジメチル−１，４−フェニレン）エーテル、ポリ（２−メチル−６−エチル−１，４−フェニレン）エーテル、ポリ（２，６−ジエチル−１，４−フェニレン）エーテル、ポリ（２−エチル−６−ｎ−プロピル−１，４−フェニレン）エーテル、ポリ（２，６−ジ−ｎ−プロピル−１，４−フェニレン）エーテル、ポリ（２−メチル−６−ｎ−ブチル−１，４−フェニレン）エーテル、ポリ（２−エチル−６−イソプロピル−１，４−フェニレン）エーテル、ポリ（２−メチル−６−クロロエチル−１，４−フェニレン）エーテル、ポリ（２−メチル−６−ヒドロキシエチル−１，４−フェニレン）エーテル、ポリ（２−メチル−６−クロロエチル−１，４−フェニレン）エーテル等のホモポリマーが挙げられる。
【００１５】
ＰＰＥは、２，６−ジメチルフェノールと２，３，６−トリメチルフェノールとの共重合体あるいはｏ−クレゾールとの共重合体あるいは２，３，６−トリメチルフェノール及びｏ−クレゾールとの共重合体等、ポリフェニレンエーテル構造を主体としてなるポリフェニレンエーテル共重合体を包含する。
特に好ましいのは、ポリ（２，６−ジメチル−１，４−フェニレン）エーテルであり、還元粘度（０．５ｇ／ｄｌ，クロロホルム溶液，３０℃測定）が、０．２〜０．６の範囲、好ましくは０．３０〜０．５５の範囲、さらに好ましくは０．３０〜０．４５の範囲のものを用いる。また、本発明で用いるＰＰＥは、上記したＰＰＥのほかに、該ＰＰＥと不飽和カルボン酸またはその誘導体（例えば、マレイン酸、フマル酸、イタコン酸、ハロゲン化マレイン酸などやこれらの酸無水物、エステル、アミド、イミドなど、さらにはアクリル酸、メタクリル酸で、特に無水マレイン酸が好適である）、スチレンまたはその誘導体とをラジカル発生剤の存在下、非存在下で溶融状態、溶液状態、スラリー状態で８０〜３５０℃の温度下で反応させることによって得られる公知の変性ＰＰＥであってもよく、さらに上記したＰＰＥと該変性ＰＰＥの任意の割合の混合物であってもかまわない。
【００１６】
本発明で用いられるスチレン系樹脂とは共役ジエンゴムにスチレン、α−メチルスチレンなどの芳香族ビニルをグラフト重合したハイインパクトポリスチレン（以降、ＨＩＰＳともいう）、芳香族ビニル化合物のみを重合したジェネラルパーパスポリスチレン（以降、ＧＰＰＳともいう）、共役ジエンゴムに芳香族ビニルとアクリロニトリルをグラフト重合させたＡＢＳ樹脂、芳香族ビニル化合物とアクリロニトリルを共重合させた、ＳＡＮ樹脂、芳香族ビニルとオキサゾリンの共重合体、芳香族ビニルとアクリル酸の共重合体、芳香族ビニルと（メタ）アクリル酸の共重合体、芳香族ビニルとメタクリル酸アルキル（アルキルの炭素数は１〜４）の共重合体、芳香族ビニルと不飽和カルボン酸若しくは酸無水物（例えば、無水マレイン酸）の共重合体、などの任意の組み合わせがあるが、特に好適にはＨＩＰＳとＧＰＰＳの任意の組み合わせが良い。ＨＩＰＳのゲルゴムの平均粒子径は、衝撃性付与の観点から０．２μｍ以上、また成形品の表面外観の観点から５μｍ以下、好ましくは０．５〜３μｍ、更に好ましくは０．７〜２μｍがよい。ゲルゴムを構成するポリブタジエンの重合構造は１，２、及び、又は３，４結合したものが５％以下であるものがよい。尚ここでいうゴム粒子系とはＤＭＦ（ジメチルフォルムアミド）溶剤中、２３℃で測定されるコールターカウンター法による平均粒子径をいう。
【００１７】
難燃剤は環境性の配慮から、ハロゲンを含まない燐化合物、珪素を含んだ化合物の任意の組み合わせが挙げられるが、好ましくは燐化合物がよい。この燐化合物とは、赤燐、黒燐、燐酸トリアリール、（２−ａ）或いは（２−ｂ）で代表される燐酸エステル系化合物などがある。
【００１８】
【化３】
2005255943.tif 000004
【００１９】
【化４】
2005255943.tif 000005
【００２０】
ここで（２−ａ）及び（２−ｂ）で示されるＱ１、Ｑ２、Ｑ３、Ｑ４は、独立に炭素数０から６のアルキル基を表す。Ｒ１、Ｒ２は水素若しくはメチル基を表す。Ｒ３、Ｒ４は独立に水素またはメチル基を表す。熱安定性、耐加水分解性の観点から、より好ましくは式（２−ａ）に示される燐酸エステルが好適である。
【００２１】
一般式（２−ａ）においてｎ１、ｎ２が０で、Ｒ３、Ｒ４がメチル基であることが好ましい。また、一般式（２−ａ）においてｍ１、ｍ２、ｍ３、ｍ４が０か１である、つまり、末端のフェニル基へのアルキル基の置換がないか、またはＱ１、Ｑ２、Ｑ３、Ｑ４がメチル基である。（２−ａ）で示されるリン酸エステル化合物は特定の二官能フェノールによる結合構造と特定の単官能フェノールによる末端構造を有す。二官能フェノールとしては、２，２−ビス（４−ヒドロキシフェニル）プロパン〔通称ビスフェノールＡ〕、２，２−ビス（４−ヒドロキシ−３−メチルフェニル）プロパン、ビス（４−ヒドロキシフェニル）メタン、ビス（４−ヒドロキシ−３，５−ジメチルフェニル）メタン、１，１−ビス（４−ヒドロキシフェニル）エタンなどのビスフェノール類が挙げられるが、これに限定されない。
【００２２】
特にビスフェノールＡが好ましい。単官能フェノールとしては、無置換フェノール、モノアルキルフェノール、ジアルキルフェノール、トリアルキルフェノールを単独又は２種以上の混合物として使用できる。特にフェノール、クレゾール、ジメチルフェノール（混合キシレノール）、２，６−ジメチルフェノール、トリメチルフェノールが好ましい。（２−ａ）で表されるリン酸エステル化合物は、熱安定性、耐加水分解性にも優れている。また、ポリフェニレンエーテル樹脂との間で反応を起こしてゲル化するような問題を起こすこともなく、ポリフェニレンエーテル樹脂の分解を促進することもないし、成形加工機の内部金属部分や金型等を腐食させることがない。より筐体の衝撃性を向上する為に、ゴム状重合体を本発明の樹脂組成物（Ａ）に練り込むことがある。
【００２３】
本発明のゴム状重合体の（Ｂ−１）成分は、ポリスチレン−ポリブタジエンブロック共重合体、ポリスチレン−ポリイソプレンブロック共重合体などの芳香族ビニル−共役ジエンブロック共重合体、天然ゴム（ポリイソプレン）、未架橋ブタジエン等が挙げられるが、芳香族ビニル−共役ジエンブロック共重合体がよい。芳香族ビニル−共役ジエン化合物は熱安定性が良いという観点から共役ジエン部が水素添加されているものがよい。この水素添加物は、（以下、ＨＴＲと略すこともある）は、少なくとも１個のビニル芳香族化合物を主体とする重合体ブロックＡと少なくとも１個の共役ジエン化合物を主体とする重合体ブロックＢとからなるブロック共重合体を水素添加してなる水添ブロック共重合体であり、例えばＡ−Ｂ、Ａ−Ｂ−Ａ’、Ｂ−Ａ−Ｂ’−Ａ’、Ａ−Ｂ−Ａ’−Ｂ’、Ａ−Ｂ−Ａ’−Ｂ’、及びＡ−Ｂ−Ａ’−Ｂ’−Ａ”等の構造を有するビニル芳香族化合物−共役ジエン化合物ブロック共重合体の水素添加物である。芳香族ビニル部を示すＡ、Ａ’  Ａ’’は同一の分子構造或いは、異なる分子構造でもよく、水素添加された共役ジエン部を示すＢ、Ｂ’、は同一、或いは異なる分子構造でも良い。
【００２４】
また、これらのビニル芳香族化合物を主体とする重合体ブロックＡ、共役ジエン化合物を主体とする重合体ブロックＢは、それぞれの重合体ブロックにおける分子鎖中の共役ジエン化合物またはビニル芳香族化合物の分布がランダム、テーパード（分子鎖に沿ってモノマー成分が増加または減少するもの）、一部ブロック状またはこれらの任意の組み合わせで成っていてもよい。
【００２５】
このブロック共重合体を構成するビニル芳香族化合物としては、例えば、スチレン、α−メチルスチレン、ビニルトルエン、ｐ−ｔｅｒｔ−ブチルスチレン、ジフェニルエチレン等のうちから１種または２種以上が選択でき、中でもスチレンが好ましい。また、共役ジエン化合物としては、例えば、ブタジエン、イソプレン、１，３−ペンタジエン、２，３−ジメチル−１，３−ブタジエン等のうちから１種または２種以上が選ばれ、中でもブタジエン、イソプレンおよびこれらの組み合わせが好ましい。そして、共役ジエン化合物を主体とする重合体ブロックは、そのブロックにおけるミクロ構造を任意に選ぶことができ、例えば、ブタジエンを主体とする重合体ブロックにおいては、水素添加前の結合構造の１，２−ビニル結合が２〜６０％、好ましくは８〜４０％である。更に共役ジエン部の水素添加率は好ましくは２０％以上、更に好ましくは８０％以上である。
【００２６】
尚、水素添加率の算出は、重クロロフォルム溶剤を溶媒として、測定される水素ＦＴ−ＮＭＲから算出される、メチレン基及びメチル基由来のケミカルシフトピークの積算値より、求められる。ＨＴＲの芳香族ビニルの含有量は特に限定はされないが、好ましくは５０〜８０重量％、更に好ましくは５５〜７５重量％がよい。ＨＴＲの平均分子量は３００００〜２０００００、好ましくは５００００〜１５００００、更に好ましくは６５０００〜１２００００である。ここでいう分子量とはスチレン換算の重量平均分子量をいう。ＨＴＲの構造はＡ−Ｂ−Ａ’の３型、Ａ−Ｂ−Ａ’−Ｂ’’などの４型のものが挙げられるが、好ましくは４型が効果的である。
【００２７】
本発明のゴム状重合体の（Ｂ−２）成分は、低密度ポリエチレン（ＬＤＰＥ）、線状ポリエチレン（ＬＬ−ＰＥ）高密度ポリエチレン（ＨＤＰＥ）、ポリプロピレン（ＰＰ）、エチレン−１−ブテン共重合体、エチレン−１−オクテン共重合などのエチレン−１−アルケン、エチレン−メタクリル酸メチル共重合体、エチレンメタクリル酸エチル共重合体、無水マレイン酸変性ポリエチレン、酢酸ビニル（ＰＶＡ）、ポリビニールアルコール、などの群から選ばれる何れか１つ、若しくは２つ以上の組み合わせがあるが、好ましくは、ポリエチレンと炭素数が４以上の共重合体、即ちエチレン−１−ブテン共重合体、エチレン−１−オクテン共重合体の何れか１つ、若しくはこの両者のくみあわせであり、更に好ましくはエチレン−１−オクテン共重合体であり、その密度が密度０．８５〜０．９５ｇ／ＣＣである範囲である。これは、（エチレン）／（１−アルケン）の重合モル比＝（９５〜８０）／（５〜２０）に相当し、ＭＦＲがＪＩＳ  Ｋ７２１０  １９０℃、２．１６ｋｇ荷重で測定時、０．３〜１０ｇ／１０ｍｉｎ、好ましくは０．８〜８ｇ／１０ｍｉｎの範囲がよい。
【００２８】
本発明のゴム状重合体の（Ｂ−１）成分と（Ｂ−２）成分は、それぞれ単独あるいは組み合わせて使用することができる。
本発明の筐体の実用衝撃特性（特に３ｍｍ以下の厚み部位の靭性）を向上させ、塗装後の仕上がりを良好にする為には、（Ｂ−１）及び（Ｂ−２）の組み合わせが好ましい。この２成分の組み合わせが、薄型ＴＶ筐体の実用強度を高め、筐体の表面の仕上がりを良くする。加えて、塗装を施した時に塗膜の表面接着強度を良くし、仕上がりも美しい。
また、この（Ｂ−１）／（Ｂ−２）添加量比は（１０〜０重量％）／（０〜１０重量％）、好ましくは（０．３〜５重量％）／（０．３〜５重量％）、更に好ましくは（０．５〜３重量％）／（０．５〜３重量％）である。
【００２９】
薄型ＴＶの表面外観を美しくする為には、射出成形時、筐体を金型から容易に離型させるとよい。この為にエチレン−プロピレン共重合体（ＥＰ）を０．１〜５重量％、好ましくは０．３〜２重量％、更に好ましくは０．３〜０．７重量％添加するのが良い。このエチレン−プロピレン共重合体は密度が０．８５〜０．９０ｇ／ｃｃ、メルトフローレート（ＭＦＲ）がＪＩＳ  Ｋ７２１０、２３０℃、２．１６ｋｇ荷重で測定時、０．５〜０．９ｇ／１０ｍｉｎのものが適している。
【００３０】
上記の様に得られた、樹脂組成物１００重量部に対して熱安定剤及び着色顔料、流動性改質剤（例えば、数平均分子量が１５０〜５００の流動パラフィン、特開平８−１２８３１号公報に開示されている低級炭化水素石油樹脂、ステアリン酸、パルメチン酸などの油脂及びその亜鉛、またはアルカリ土類金属塩など）、耐光剤が、ヒドロキシベンゾトリアゾール類０．１〜２重量部、ヒンダードアミン類０．１〜２重量部の両者、若しくは何れか１つを選択したもの、熱安定剤、例えばペンタエリスリトール型燐酸化合物、ビス（２，６−ジ−ｔ−ブチル−４−メチルフェニル）ペンタエリスリトール−ジフォスファイトを０．０１〜２重量部添加したもの、及び、又は滴下防止の為に、テトラフルオロエチレン、グラファイト、超高分子ポリエチレン（分子量が５０万以上）を０．０１〜１重量部添加した薄型ＴＶ筐体であっても良い。
筐体の画面サイズは、４０インチ以上、好ましくは５０インチ以上、更に好ましくは７０インチ以上が上記の効果をより発揮できる。
【実施例】
【００３１】
以下に実施例を用いて更に本発明を説明するが、これらの実施例により限定されるものではない。以下に実施例、比較例に用いた樹脂材料と、評価方法について説明する。
（１）ＰＰＥの調整
実施例、比較例に用いられているＰＰＥは次の方法で調整される。低部に酸素の吹き込み口を有する反応器を良く窒素置換させた後、臭化銅（ＩＩ）５３．６ｇ、ジ−ｎ−ブチルアミン１１１０ｇ、トルエン２０Ｌ、ｎ−ブタノール４Ｌ、の混合溶媒中に２、６−キシレノール１６Ｌ、メタノール４Ｌを仕込む。攪拌し反応液をよく混合後、酸素を攪拌しながら３６０分酸化重合させる。この間反応器は３０℃に維持した。重合終了後、析出した樹脂体を濾別し、固形分を更にメタノール／塩化水素水混合溶液にて洗浄／濯ぎを繰り返し、未反応物や副生成物及び反応触媒残渣を取り除き調整した。この様にして得られた樹脂体（粉）を使用する。反応時間によりポリマーの重合度を替え、クロロフォルム溶液での還元粘度が０．４１のものを用いた。
【００３２】
（２）芳香族ビニル共重合体
実施例、比較例に用いているＨＩＰＳは、ゴムの粒子径が平均１．５μｍ（コールターカウンター法、ＤＭＦ溶剤中）、ゴム含有量が１０重量％、ＭＦＲがＩＳＯ  Ｒ１１３３  ５ｋｇ荷重、２００℃でのメルトフローが１０ｇ／１０ｍｉｎ、マトリックスの重量平均分子量が１７５、０００ゲル含有量は２２．８重量％、ゴム含有量が１０重量％のものを用いる。ＨＩＰＳのゴム粒子径はＤＭＦ（ジメチルスルフォキシド）溶媒中、コールターカウンター法、２３℃で測定される。尚、ＧＰＰＳは、Ｖｉｃａｔ軟化温度がＡＳＴＭ-Ｄ１５２５で１０７℃、メルトフローが７．０ｇ／１０ｍｉｎものを用いる。
（３）燐化合物
実施例に用いている燐化合物は大八化学（株）製、商品名  ＣＲ７４１（ビスフェノールＡ−ビスジフェニルフォスフェート）を用いる。この製品は化学式が（３）で表されるものである。
【００３３】
【化５】
2005255943.tif 000006
【００３４】
（４）ＨＴＲ
実施例、比較例に用いているＨＴＲは以下のものを用いる。
スチレンブタジエン系ブロック共重合体は特許２７９７０１５号公報に記載の方法にて調整し、以下のエラストマーを調整した。尚、結合スチレン量は、ＮＭＲ法（1Ｈ−ＮＭＲ  ＣＤＣＬ３溶媒中ＴＭＳ０．０３％）で算出し、計算させる。尚ここでいうスチレン部分の分子量とは４型エラストマーの場合、量末端の総和、即ちＡ１−Ｂ１−Ａ２−Ｂ２のＡ１＋Ａ２を意味する。実施例に用いたＨＴＲは結合スチレン量が６０重量％、分子量が８５、０００で、ポリブタジエンのブタジエン成分の水素添加率が９９．６％の４型ブロック共重合体である。
【００３５】
（５）エチレン−１アルケン共重合体（ＥＯ）
実施例に使用されているエチレン−１−アルケン共重合体は以下のものを用いる。
デュポン−ダウエラストマージャパン（株）製、商品名エンゲージ８００３を用いる。（ＭＦＲ：ＪＩＳ  Ｋ７２１０  １９０℃、２．１６ｋｇ荷重測定時、０．８３ｇ／１０ｍｉｎ、密度：０．８８５ｇ／ＣＣ）
（６）比較例２に用いた難燃ＨＩＰＳ
比較例２に用いた難燃ＨＩＰＳは、臭素系難燃剤を添加した、ＰＳジャパン（株）製、ＶＳ５５（ＩＳＯ−Ｒ１１３３、２００℃、５ｋｇ荷重測定時、１７ｇ／１０ｍｉｎ）を用いる。
【００３６】
（７）ＰＣ／ＡＢＳ及びＦＲ−ＨＩＰＳ
比較例１に使用したＰＣ／ＡＢＳは、ジェネラルエレクトリック社製、商品名ＣＵ６８００（ＭＦＲ：ＩＳＯ  Ｒ１１３３  ２００℃  ５ｋｇ荷重測定時  ３．５  ｇ／１０ｍｉｎ  ＨＤＴ：８５℃）を用いる。尚、この材料は吸湿性の為、射出成形前、８０℃で６時間、真空乾燥を施す。
（８）エチレン−プロピレン共重合体（ＥＰP）
実施例で使用されているアルファオレフィン系共重合体は三井化学（株）製、タフマーＰ６８０−Ｊを用いる。（ＭＦＲ：ＪＩＳ  Ｋ７２１０  ２３０℃、２．１６ｋｇ荷重測定時、０．７ｇ／１０ｍｉｎ、密度：０．８７／２３℃）を用いる。
【００３７】
（９）Ｉｚｏｄ衝撃値
表１に記載のＩｚｏｄ衝撃値はＡＳＴＭ−Ｄ−２５６に記載の方法で、試験片の厚み６．３２ｍｍの試験片を用いて測定する。
（１０）Ｄａｒｔ衝撃値
表１に記載のＤａｒｔ衝撃値はＲｏｓａｎｄ社製、衝撃試験測定機、型式ＩＦＷ８０にて測定された。表１に記載のＤａｒｔ  ２−１ｍｍは厚み２ｍｍと１ｍｍの段差がある成形品を得、厚み２ｍｍの部位を固定し（片持梁）、１ｍｍの所に落錘させた時、２ｍｍと１ｍｍの境が応力集中によって破壊された時の破壊エネルギーを示す。尚、この時のサンプル形状は３０×５０ｍｍ、Ｄａｒｔ衝撃値の落錘の重量と落錘高さは２ｍｍ及び１ｍｍ厚みの時が３．２ｋｇ、０．７ｍ、２ｍｍ−１ｍｍ段差がある応力集中破壊試験の時が３．２ｋｇ、０．３ｍである。
【００３８】
（１１）表面外観
縦×横×厚み＝７２×１３５×１０．２ｃｍの５面箱型成形品１を射出成形によって得る。成形品１は７２×１３５ｃｍの面には５１×９１ｃｍの切り抜きが施されている。切り抜き面の反対面が空いている。この製品の厚みは側４面が１．５ｍｍ、切り抜きのある面が２ｍｍである。なお、射出成形のゲートは各側４面の縁の中心に設け、４ヶ所としたものである。金型キャビティーのテーパーは２°である。射出成形の樹脂温度は２８０℃で実施する。
このようにして得られた成形筐体の表面を目視で観察する。外観の判定はフローマーク、シルバー、ショートショットの３点で判定した。外観の目視判定は、非常に良好を◎、良好を○、良好ではないを×、非常に悪いを××でしめした。
【００３９】
（１２）筐体の変形
上記（１１）で得られた成形品１と箱型成形品２（７２×１３５、４０×１３５、厚み４０ｃｍ）、また７２×１３５ｃｍの面は空いている）を射出成形する。成形品１と成形品２の接合面に、面は存在しない。箱型成形品の２側面にφ５ｃｍの孔を１箇所夫々空け、５１×９１ｃｍの切り抜き面をベニヤ板で塞ぐ。ベニヤ板の中央部にはφ１０ｃｍの孔が開いている。ベニヤ板の孔より、７５℃の熱風を０．５ｍ／ｓの風量で入れ、４時間放置し、全体の様子を観察する。変形の著しいものは図４の様に変形を起こす。この度合いを観察した。良好な状況を○、変形が大きく、勘合部が合わなくなった状態を×と表記している。尚、７５℃の熱風試験はプロジェクションＴＶの投射管付近の温度に相当する。
【００４０】
（１３）塗装評価
上記（１１）で得られた成形筐体を（株）ＳＧＩクレオス社製、Ｍｒ．カラースプレー  品番Ｊ８（グレー色）を塗布し、乾燥後、その表面状態を目視観察する。
（１４）吸湿劣化試験
上記（１１）で得られた成形筐体を、６０℃  湿度８０％の恒温室に１０時間放置し、筐体を１．５ｍの高さで、角から落下させて、割れの発生の有無を観察した。
（１５）樹脂組成物の調整
実施例使用された樹脂組成物はワーナー＆フライドラー社製、ＺＳＫ２５二軸押出機（Ｌ／Ｄ：４６）を用いてＰＰＥパウダーとＧＰＰＳ、ＨＴＲ、エチレン−１アルケン共重合体、エチレン−プロピレン共重合体を投入し、ホッパーからＬ／Ｄ＝１５の所からＨＩＰＳを投入後、Ｌ／Ｄ＝３５の位置から燐化合物を液注入し、調整した。
【００４１】
［実施例１〜５および比較例１〜２］
表１に、樹脂組成物の配合および得られた結果をしめす。
【００４２】
【表１】
2005255943.tif 000007
【産業上の利用可能性】
【００４３】
本発明によれば、ＰＰＥ樹脂組成物からなるプロジェクションＴＶ筐体は耐熱性がよく、形状安定性がよく、湿気による耐久性があり、実用衝撃特性がよく、塗装後の仕上がりが良好で、難燃性を有し、環境に優しい大画面薄型ＴＶ筐体を提供することができる。
【図面の簡単な説明】
【００４４】
【図１】実施例、比較例に用いたプロジェクションＴＶ筐体である
【図２】熱変形したプロジェクションＴＶ筐体である。
【符号の説明】
【００４５】
１：熱風入り口
２：熱風出口
３：プロジェクションＴＶフロント部
４：プロジェクションＴＶリア部
【図１】
2005255943.tif 000008
【図２】
2005255943.tif 000009